ПАРОГИДРОИЗОЛЯЦИОННАЯ ТКАНЬ

Полезная модель относится к промышленности строительных материалов, в частности к кровельным материалам.
Одним из условий строительства дома, способного длительный срок обеспечивать комфортные условия проживания, является устройство совместной системы паро- и влагозащиты строительных конструкций и утеплителя. Для сохранения теплоизолирующих свойств кровли необходимо обеспечить пароизоляцию утеплителя от насыщения парами воды изнутри помещения, а также надежно защитить его от проникновения влаги из внешней среды и удаление паров из утеплителя во вне жилища. С этой целью специалистами разработаны кровельные материалы, которые сохраняют свои свойства в течение длительного срока. Одной из важнейшей технической характеристикой, которой должны обладать данные материалы в процессе эксплуатации, является их высокая механическая прочность на разрыв и продавливание.
Известно тканное полотнище для покрытия (з. Франции №2426782, E 04 D 5/06), представляющее собой легкое полотнище высокой прочности на растяжение и разрыв и имеющее базовую сетку, в которую вплетены с определенным интервалом нити из полиамида, дающие большую прочность на растяжение, удлинение которых меньше удлинения волокон ткани, которая является по крайней мере с одной стороны воздухо- и водопроницаемой за счет выполнения покрытия из материала, для которого температура нанесения на ткань ниже температуры размягчения нитей ткани.
Наиболее близкой по технической сущности является подкровельная пленка ЮТАФОЛ (http://stroydom.com.ru/ podkrov yuta.htn), состоящая из трех слоев: основного - это арматурная сетка, выполненная из полиэтиленовых полос, и двух внешних, изготовленных из полиэтиленовой
пленки. Арматурная сетка придает прочность материалу, двухстороннее ламинирование обеспечивает гидроизоляционные свойства, а выполненная несквозная микроперфорация создает паропроницаемость.
Недостатком данных покрытий является недостаточная прочность на разрыв и продавливание при определенном уровне паропроницаемости.
Задачей данного технического решения является повышение прочности материала на разрыв и продавливание.
Задача решается тем, что в пароизоляционной ткани, состоящей из тканного слоя, образованного переплетением основных и уточных полимерных нитей, и поверхностного ламината, количество основных и уточных полимерных нитей выбирается из следующих соотношений:
1
1
1
1
1
1
1
1
1
1
1,0n <n<1,3n  1,1n <n<1,3 n ,
2
2
2
2
2
2
1
1
1
1
1,1n <n<1,3n  или 1,0n <n<1,3n ,
1
2
где n (n) - количество ленточек по основе (по утоку) на единицу длины (ширины) ткани;
1
2
1
1
n  (n ) - количество расправленных (без складок) ленточек по основе (по утоку) на единицу длины (ширины) ткани.
Ниже приведена сущность полезной модели и пример конкретного исполнения.
Ткань состоит из тканного слоя, образованного переплетением основных и уточных полимерных нитей и слоя ламината. Ламинат может быть выполнен с протекторной поверхностью. Соблюдение следующих соотношений:
1
1
1
1
1
1
1
1
1
1
1,0n <n<1,3n  1,1n <n<1,3 n
2
2
2
2
2
2
1
1
1
1
1,1n <n<1,3n  ИЛИ 1,0n <n<1,3n ,
1
2
где n (n) - количество ленточек по основе (по утоку) на единицу длины (ширины) ткани;
1
2
1
1
n  (n ) - количество расправленных (без складок) ленточек по основе (по утоку) на единицу длины (ширины) ткани
позволяет регулировать зазоры между ленточками, что приводит к снижению паропроницаемости.
1
2
Пример. При ширине ленточки 3 мм, n=32 штуки, n=33 штуки на каждые 100 мм длины в соответствующем направлении обеспечен равномерный зазор между ленточками и соответственно обеспечена паропроницаемость при одностороннем ламинировании.
1
2
Регулируя зазоры между ленточками, изменяя в заявленных пределах соотношения n и n, уменьшаются зазоры между ленточками и соответственно снижается (регулируется) паропроницаемость. На практике такой эффект достигается только ламинированием с двух сторон. Превышение порога увеличения количества ленточек более 1,3 ведет к их скручиванию, что увеличивает зазоры в ткани и излишне расходуется материал.
Предложенная ткань имеет большую прочность (в 10-ки раз), более высокий срок службы по сравнению с аналогичными материалами при улучшенных эксплуатационных характеристиках.